"基材層及び粘着剤層を備える再剥離型自己粘着性フィルムであって、前記粘着剤層が、アクリル系ポリマー、光重合開始剤及び可塑剤を含み、前記基材層と前記粘着剤層との間にプライマー層を備え、前記プライマー層が、ポリエステル系ポリマーを主成分としてビニル基を有するポリマーからなることを特徴とする再剥離型自己粘着性フィルム。前記可塑剤が、カルボン酸エステル、パラフィンオイル及びナフテンオイルからなる群から選択されるいずれか一つであることを特徴とする請求項1記載の再剥離型自己粘着性フィルム。前記基材層が、ポリエチレンテレフタレートPET、トリアセチルセルロースTAC、ポリイミドPI、ポリエチレンナフタレートPEN及びポリプロピレンPPからなる群から選択されるいずれか一つからなることを特徴とする請求項1又は2に記載の再剥離型自己粘着性フィルム。離型フィルムをさらに備え、前記離型フィルムがシリコーン離型層を設けていないプラスチックフィルムであることを特徴とする請求項1乃至3いずれか記載の再剥離型自己粘着性フィルム。本発明は、前記問題点を解決すべく達成されたものであり、フィルム加工時に基材層から粘着剤層が脱落してしまうことを防止することができ、シリコーンフリーを達成することができ、使用可能な基材層のバリエーションが豊かな再剥離型自己粘着性フィルムを提供するものである。また、本発明は、高温環境下に晒された保護フィルムを被着面から再剥離する際に、貼り付け時と略同じ剥離強度で剥離することができ、且つ被着面に粘着剤が残存することを防止することができ、これにより、剥離後の拭き取り、清浄が不要となるばかりか、再貼付けする際の粘着性を良好に保持することができ、且つ貼り付けの際にフィルムと被着面との境界面においてエア抜けを効率よく行うことができる再剥離型自己粘着性フィルムを提供するものである。請求項1に係る発明は、基材層及び粘着剤層を備える再剥離型自己粘着性フィルムであって、前記粘着剤層が、アクリル系ポリマー、光重合開始剤及び可塑剤を含み、前記基材層と前記粘着剤層との間にプライマー層を備え、前記プライマー層が、ポリエステル系ポリマーを主成分としてビニル基を有するポリマーからなることを特徴とする再剥離型自己粘着性フィルムに関する。請求項2に係る発明は、前記可塑剤が、カルボン酸エステル、パラフィンオイル及びナフテンオイルからなる群から選択されるいずれか一つであることを特徴とする請求項1記載の再剥離型自己粘着性フィルムに関する。請求項3に係る発明は、前記基材層が、ポリエチレンテレフタレートPET、トリアセチルセルロースTAC、ポリイミドPI、ポリエチレンナフタレートPEN及びポリプロピレンPPからなる群から選択されるいずれか一つからなることを特徴とする請求項1又は2に記載の再剥離型自己粘着性フィルムに関する。請求項4に係る発明は、離型フィルムをさらに備え、前記離型フィルムがシリコーン離型層を設けていないプラスチックフィルムであることを特徴とする請求項1乃至3いずれか記載の再剥離型自己粘着性フィルムに関する。請求項1に係る発明によれば、基材層と粘着剤層との間にポリエステル系ポリマーを主成分としてビニル基を有するポリマーからなるプライマー層があることにより、基材層と粘着剤層との間の密着性を向上させることができる。この密着性の向上により、フィルム加工時に基材層から粘着剤層が脱落してしまうことを防止することができる再剥離型自己粘着性フィルムを提供することができる。また、光学特性、耐熱性及びコストの面で基材の選択性を増やすことができ、様々な用途の再剥離型自己粘着性フィルムとすることができる。粘着剤層に含まれるポリマーがアクリル系ポリマーであることにより、高温環境下に晒された保護フィルムを被着面から再剥離する際に貼り付け時と略同じ剥離強度で剥離することができ、且つフィルムを被着面から剥がす際に被着面に粘着剤が残存することを防止することができ、剥離後の拭き取り、清浄が不要となるばかりか、再貼付けする際の粘着性を良好に保持することができる再剥離型自己粘着性フィルムを提供することができる。粘着剤層が可塑剤を含んでいることにより、貼り付けの際にフィルムと被着面との境界面においてエア抜けを効率よく行うことができる再剥離型自己粘着性フィルムを提供することができる。粘着剤層が光重合開始剤を含んでいることにより、粘着剤層を基材層に塗布後の紫外線照射によりアクリル系ポリマーを硬化させることができ、プライマー層と接着剤層との密着性を向上させることができ、シート状の粘着剤層を備える再剥離型自己粘着性フィルムを提供することができる。請求項2に係る発明によれば、可塑剤が、カルボン酸エステル、パラフィンオイル及びナフテンオイルからなる群から選択されるいずれか一つであることにより、低温柔軟性と耐熱性に優れ、且つ貼り付けの際にフィルムと被着面との境界面においてエア抜けを効率よく行うことができるとともに自己粘着性に優れた再剥離型自己粘着性フィルムを提供することができる。請求項3に係る発明によれば、基材層が、ポリエチレンテレフタレートPET、トリアセチルセルロースTAC、ポリイミドPI、ポリエチレンナフタレートPEN及びポリプロピレンPPからなる群から選択されるいずれか一つからなることにより、耐熱性に優れ、被着面の傷つきを防止することができる再剥離型自己粘着性フィルムを提供することができる。請求項4に係る発明によれば、離型フィルムがシリコーン離型層を設けていないプラスチックフィルムであることにより、粘着剤層にシリコーンが残留することがなく、電子部品に使用した場合でも、低分子シロキサンの揮発による接点不良を防止することができる。以下、本発明に係る再剥離型自己粘着性フィルムについて説明する。本発明における用語自己粘着性とは、被着面への貼付けが、他の如何なる粘着剤を使用しなくとも、また更なる圧力や熱をかけることなしに、また画鋲、ビス、ホッチキス、釘、針金などの機械的手段を使用しなくとも行うことができるフィルムの性質を意味する。本発明の再剥離型自己粘着性フィルム全体の厚さは、求められる耐久性柔軟性などを考慮して適宜決定し得るが、例えば、15~500μmであるのが好ましく、より好ましくは30~135μmである。また本発明の再剥離型自己粘着性フィルムは、被着面がテレビやコンピュータのディスプレイ画面である場合には、それらを視認するために透明性を有するのが好ましく、例えば無色透明とすることが望ましいが、有色透明又は不透明であっても良い。本発明における基材層は、被着面に本発明のフィルムを貼り付けた際に、外部へ露出する面を有し、被着面を引掻き、剥離などの外的負荷から保護するために機能し得る。基材層を製造する際に用いられる材料は、プラスチックであるのが好ましく、例えばポリエチレンテレフタレートPET、トリアセチルセルロースTAC、ポリイミドPI、ポリエチレンナフタレートPEN及びポリプロピレンPPが好適に用いられる。基材層の厚みは限定されるものではなく、適宜決定することができるが、例えば10~350μmであるのが好ましく、より好ましくは25~70μmである。基材層の貼付け時に外側に露出する面、すなわちプライマー層と粘着剤層が設けられる反対側の面には、必要に応じてハードコート等の表面処理を行うことができ、耐スクラッチ性及び耐薬品性の向上、並びに防指紋、並びに反射防止などの機能を付加することができる。基材層には、他の添加剤、例えば顔料、染料、酸化防止剤、充填剤、紫外線吸収剤、帯電防止剤、及び/又は電磁波防止剤などを含むことができる。本発明におけるプライマー層は、基材層と後述する粘着剤層との間に設けられ、基材層と粘着剤層との密着性を向上させるために機能し得る。本発明におけるプライマー層は、ポリエステル系ポリマーを主成分としてビニル基を有するポリマーからなる。ポリエステル系ポリマーを主成分としてビニル基を有するポリマーとしては、例えば、易接着コートフィルム:パナクレアAC-Xパナック社製を例示することができる。本発明において、ビニル基を有するとは、ビニル基を有するモノマーが、ポリエステル系ポリマーの主鎖に入っていてもよく、グラフト重合で組み込まれていてもよく、物理的にポリエステル系ポリマーに付いていてもよい。プライマー層がポリエステル系ポリマーを主成分としてビニル基を有するポリマーからなることにより、基材層と粘着剤層との密着性を効率よく向上させることができる。プライマー層の厚みは、限定されるものではなく適宜決定することができるが、0.1~2μmであるのが好ましい。プライマー層の上には粘着剤層が設けられ、粘着剤層は被着面に接着するために機能し得る。粘着剤層を製造する際に用いられるベースポリマーは、アクリル系ポリマーであるのが好ましく、例えばアクリル酸メチル、アクリル酸エチル、アクリル酸ブチルなどのアクリル酸エステルの重合物と、酢酸ビニル、塩化ビニリデン、メタアクリル酸エステル、アクリル酸、メタアクリル酸などのビニル系ポリマーとの共重合物である。アクリル系ポリマーは耐熱性に優れていることから、高温環境下においても融解せずフィルムの再剥離がしやすいという利点を有する。粘着剤層の厚みは、限定されるものではなく適宜決定することができるが、例えば5~100μmであるのが好ましく、より好ましくは5~50μmである。このアクリル系ポリマーはUV硬化タイプであり、粘着剤層を基材層に塗布後の紫外線照射により、後述する光重合開始剤によってアクリル系ポリマーが高分子化する。本発明における粘着剤層は、光重合開始剤を含む。光重合開始剤は、アクリル系ポリマーを含む粘着剤層に紫外線を照射することによってポリマーを硬化させ、粘着剤層をシート状に形成するために機能し得る。光重合開始剤としては、水素引き抜き型光重合開始剤、及び開裂型光重合開始剤が用いられる。水素引き抜き型光重合開始剤の種類としては、これらに限定されないが例えば、ベンゾフェノン系化合物、チオキサントン系化合物などのいずれか或いはこれらの二種類以上の組合せからなる混合物を挙げることができる。開裂型光重合開始剤の種類としては、これらに限定されないが例えば、ベンゾインエーテル系化合物、ベンジルケタール系化合物、アセトフェノン系化合物などのいずれか或いはこれらの二種類以上の組合せからなる混合物を挙げることができる。光重合開始剤の添加量は、限定されるものではなく適宜決定することができるが、例えば、ベースポリマー100重量部に対し0.05~5重量部、特に0.1~3.0重量部の割合の範囲内とするのが好ましい。本発明における粘着剤層は可塑剤を含む。可塑剤は、柔軟性、エア抜け性及び耐候性などを改善するために機能し得る。可塑剤の材料としては、例えばカルボン酸エステル、パラフィン、ナフテンなどが挙げられるが、特にカルボン酸エステルを用いることが好ましい。カルボン酸エステルとしては、これらに限定されないが例えば、アジピン酸エステル、フタル酸エステル、トリメリット酸エステル、正リン酸エステル、リシノール酸エステル、酢酸エステルなどが挙げられるが、好ましくはアジピン酸エステルを用いることが望ましい。可塑剤の添加量は、限定されるものではなく適宜決定することができるが、例えば、ベースポリマー100重量部に対し5~95重量部、特に10~90重量部の割合の範囲内とするのが好ましい。これは、可塑剤の含有量がベースポリマー100重量部に対し5重量部未満であると、効率の良いエア抜けが達成できないからであり、一方ベースポリマー100重量部に対し95重量部を超えると、可塑剤がブリードアウトしてしまうからである。粘着剤層に含まれる可塑剤が、フィルムを被着面に貼り付ける際、フィルムと被着面との境界面においてエア抜けを効率よく行うことに役立つ。具体的には、フィルムが被着面に接触する際に、フィルム表面の可塑剤が被着面に拡散することでエアを外側に押出し、エア抜けを効率よく行う。本発明に係る再剥離型自己粘着性フィルムは、シリコーン離型層を設けていないプラスチックフィルムである離型フィルムをさらに備えることができる。これにより、粘着剤層にシリコーンが残留することがなく、電子部品に使用した場合でも、低分子シロキサンの揮発による接点不良を防止することができる。以下の実施例に基づいてさらに詳細に説明するが、本発明に係る再剥離型自己粘着性フィルムは、これらに限定されるものではない。<フィルムの調製>2-エチルヘキシルアクリレート1.2モル及び2-ヒドロキシエチルアクリレート0.3モルからなるアクリル酸エステルのポリマーと、2-メタクリロイルオキシエチルイソシアネート0.28モルを反応させ、アクリル酸エステル系共重合ポリマーを得た。このアクリル酸エステル系共重合ポリマー:100重量部に対し、光重合開始剤として1-ヒドロキシ-シクロヘキシル-フェニル-ケトン:0.1重量部と、可塑剤としてアジピン酸ビス2-エチルヘキシル:60重量部を添加し、溶融攪拌して粘着剤組成物を調製した。一方、厚さ50μmのPETフィルムに、易接着コートフィルム:パナクレアAC-Xパナック社製を、乾燥後の厚みが0.2μmとなるようバーコート法で塗布し、100°Cで2分間乾燥させ、45°Cで5日間養生し、プライマー層を調製した。この基材層及びプライマー層のプライマー層側に、上記の粘着剤組成物を塗布し、30μmの粘着剤層を形成した。その粘着剤層に剥離紙として厚さ25μmPETフィルムを貼り合わせた。その後この粘着剤層に高圧水銀灯を用いて300mJ/cm2の紫外線を照射することにより、実施例1の試料を得た。基材層がTAC,PI,PEN,PPであること以外は実施例1と同じ条件で夫々実施例2,3,4,5の試料を得た。また、下記表2に記載の構成で比較例1~7の試料を得た。<粘着力の測定>25mm幅にカットした実施例1~5および比較例1~7の試料を188μm厚のPETフィルムに貼り合せ、室温に30分、80°Cに24時間、110°Cに24時間静置した後の剥離強度粘着力を計測した。試料の貼り合わせは2kg荷重のゴムローラーで往復圧着し、剥離角度は180°、剥離速度は300mm/minとした。結果を下記表1及び2に示す。<エア抜け速度の測定>粘着剤層が上面になるように実施例1~5および比較例1~7の試料を平置きした。40mm×90mmにカットした125μm厚のPETフィルムの両短辺を挟着具ではさみ、ループ状にし、粘着剤層表面を上にした試料に載せた。挟着具を開放し、PETフィルムと粘着剤層との境界からエアが抜けきるまでの速度を計測した。結果を下記表1及び2に示す。<加工性の評価>実施例1~5および比較例1~7の試料を50mm×100mmに打ち抜き、切断面をルーペで観察し、樹脂の脱落の有無を確認した。○:樹脂の脱落なし、×:樹脂の脱落あり、で評価した。結果を下記表1及び2に示す。実施例1~5の試料は、比較例1~7の試料に比べて、剥離強度、エア抜け速度、加工性のいずれにおいても優れていることがわかる。一方、比較例1~3,6及び7の試料は、実施例1~5の試料に比べて、加工性が悪かった。比較例4の試料は、加工性は良いものの、高温環境下に晒された後の粘着力が大きく、剥離が困難であった。比較例5の試料も、加工性は良いものの、エア抜け性が悪かった。以上の結果より、本発明の再剥離型自己粘着性フィルムは、高温環境下に晒された後でも小さな力で剥離することができ、フィルムと被着面との境界面においてエア抜け性に優れ、フィルム加工時に基材層から粘着剤層が脱落してしまうことがないことが示された。"